(57)【要約】【課題】発光材料やカラーフィルターの外光による耐久性の低下を軽減し得る有機ＥＬディスプレイ素子および有機ＥＬディスプレイパネルを提供することを課題とする。【解決手段】支持体と偏光素子層を有する円偏光板において、支持体中に３８０ｎｍ以上４１０ｎｍ以下の光をカットする光吸収材料を含有することを特徴とする円偏光板、および前記偏光版を有する有機ＥＬディスプレイ素子。【選択図】    なし【特許請求の範囲】
【請求項１】
支持体と偏光素子層を有する円偏光板において、支持体中に３８０ｎｍ以上４１０ｎｍ以下の光をカットする光吸収材料を含有することを特徴とする円偏光板。
【請求項２】
光吸収材料が蛍光増白剤及び／又は紫外線吸収剤であることを特徴とする請求項１に記載の円偏光板。
【請求項３】
請求項１または２に記載の有機ＥＬデイスプレー用円偏光板。
【請求項４】
第一の支持体、偏光素子層、第二の支持体をこの順に有する円偏光板において、第一の支持体が視認側にあり、第一の支持体が３８０ｎｍ以上４１０ｎｍ以下の光をカットする光吸収材料を含有することを特徴とする請求項３に記載の有機ＥＬデイスプレー用円偏光板
【請求項５】
請求項３または４に記載の有機ＥＬディスプレー素子用円偏光板を用いて視認側に反射防止処理を施したことを特徴とする有機ＥＬディスプレイ素子。
【請求項６】
請求項５に記載の有機ＥＬディスプレイ素子を有するディスプレイパネル。
【発明の詳細な説明】
【技術分野】
【０００１】
本発明は太陽光及び照明器具から発生する紫外線および一部の可視光を遮断（カット）する円偏光板、および前記円偏光版を有する有機エレクトロルミネッセンス（以下、「有機ＥＬ」という。）ディスプレイ素子に関する。
【背景技術】
【０００２】
近年、ＣＲＴに代わり、消費電力などに有利なフラットパネルディスプレイ（ＦＰＤ）の普及が進んでいる。例えば、液晶素子および有機ＥＬ素子などを利用したものがＦＰＤとして期待されている。しかしながら、特に次世代のＦＰＤとして注目されている有機ＥＬ素子中の発光材料が紫外線及び一部の可視光により劣化してしまう等の問題があり、紫外線及び一部の可視光による表示能力及び耐久性の低下が問題となる。
【０００３】
有機ＥＬディスプレイは、通常、一対の電極と、該電極に挟持され、該電極から正負の電荷を注入されることによって発光する有機層とを備えているが、この構造以外に、背面側に位置するアルミなどからなる電極からの反射光によって視認性が低下するのを、円偏光板を視認側に配置する方法により防ぐ構造が提案されている（例えば特許文献１、２）。
【０００４】
この、視認側に円偏光板を配置する有機ＥＬディスプレイ素子は現在の主流となっており、円偏光板に３８０ｎｍ以下をカットする市販の紫外線吸収剤を含有させることにより発光材料やフィルター材料の耐久性改善をはかっている。しかしながら更なる寿命の改善が望まれているのが現状である。
【０００５】
これまで、３８０ｎｍ以上の光も遮断して写真や液晶表示ディスプレイの褪色を防ぐフイルムに関する技術が開示されているが、有機ＥＬディスプレイ素子に関する効果については何ら述べられていない（例えば特許文献３）。
【特許文献１】特開平７−１４２１７０号公報
【特許文献２】特開平９−１２７８８５号公報
【特許文献３】特開２００２−５３８２４号公報
【発明の開示】
【発明が解決しようとする課題】
【０００６】
本発明は前記諸問題に鑑みなされたものであって、発光材料やカラーフィルターの外光による耐久性の低下を軽減し得る有機ＥＬディスプレイ素子および有機ＥＬディスプレイパネルを提供することを課題とする。
【課題を解決するための手段】
【０００７】
本発明者は前記課題を解決するため鋭意検討を重ねた結果、有機発光材料は、紫外線のみならず可視光によっても劣化するとの知見を得た。光耐久性は、遮断する波長が長いほど効果的であるが、可視領域まで遮断してしまうと、着色が起こり、表示性能の低下を招くことになる。波長４０５〜４１０ｎｍの光をすそ切れよく遮断すると、着色が目立たず、光耐久性効果が最もよくなることを見出し本発明を完成するに至った。
【０００８】
前記課題を解決するための手段は以下の通りである。
（１）  支持体と偏光素子層を有する円偏光板において、支持体中に３８０ｎｍ以上４１０ｎｍ以下の光をカットする光吸収材料を含有することを特徴とする円偏光板。
（２）  光吸収材料が蛍光増白剤及び／又は紫外線吸収剤であることを特徴とする（１）に記載の円偏光板。
（３）  （１）または（２）に記載の有機ＥＬデイスプレー用円偏光板。
（４）  第一の支持体、偏光素子層、第二の支持体をこの順に有する円偏光板において、第一の支持体が視認側にあり、第一の支持体が３８０ｎｍ以上４１０ｎｍ以下の光をカットする光吸収材料を含有することを特徴とする（３）に記載の有機ＥＬデイスプレー用円偏光板。
（５）（３）または（４）に記載の有機ＥＬディスプレー素子用円偏光板を用いて視認側に反射防止処理を施したことを特徴とする有機ＥＬディスプレイ素子。
（６）  （５）に記載の有機ＥＬディスプレイ素子を有するディスプレイパネル。
【０００９】
なお、本明細書において、「反射防止処理」とは、反射光を軽減する機能を付与するためのあらゆる処理を含むものとし、例えば、アンチリフレクション、アンチグレア処理を視認側表面層に形成する処理などが含まれる。また、「視認側」とは、有機ＥＬディスプレイ素子の二つの表面のうち、外部から視認される、即ち表示面として機能する表面に近い位置を意味し、「背面側」とは、視認側の面と対向する背面に近い位置を意味する。具体的には一対の電極と該電極に挟持される発光機能を有する有機層を含む構造を中心にして、より視認面に近い位置を「視認側」、より背面に近い位置を「背面側」とする。
【発明の効果】
【００１０】
本発明による円偏光板を用いることによって、紫外線及び一部の可視光による耐久性の低下を軽減し得る有機ＥＬディスプレイ素子を提供することができる。特に、反射光による視認性の低下が改善されているとともに、紫外線吸収フイルムを貼付するよりもより薄膜化でき、輝度良好、且つ耐久性にも優れた有機ＥＬディスプレイ素子、および有機ＥＬフラットパネルディスプレイを提供することができる。
【発明を実施するための最良の形態】
【００１１】
以下、本発明について詳細に説明する。本発明の有機ＥＬディスプレイ素子は、円偏光板を構成する支持体中に３８０ｎｍ以上４１０ｎｍ以下の光をカットする光吸収材料が含まれていることを特徴とする。本発明の光吸収材料を含有する円偏光板は、視認側の表面から入射する外部からの紫外光及び一部の可視光（太陽光に含まれる紫外線及び一部の可視光のみならず、蛍光灯などから発生する紫外線及び一部の可視光成分も含む）から、有機発光材料やカラーフィルターを防護する機能を有する。
【００１２】
前記光吸収材料含有円偏光板は、４１０ｎｍ以下の光を吸収し遮断するが、その波長域に幅があるほどその効果は高くなる。一方、遮断する波長域が可視領域付近にまで達すると、着色してしまう傾向がある。本発明では、紫外光（一般的には、３００〜４００ｎｍ程度）および紫外光よりわずかに長波長である４０５ｎｍ〜４１０ｎｍの光を、すそ切れよく遮断する紫外線及び一部の可視光を吸収する光吸収材料を円偏光板に含ませるのが好ましい。かかる吸収特性を示す光吸収材料を用いることで、着色を目立たせずに、より優れた光耐久性効果を奏する。具体的には、前記光吸収材料含有円偏光板は、波長３９０ｎｍ以下（より好ましくは波長３００〜３９０ｎｍ、さらに好ましくは波長３００〜４１０ｎｍ）の光に対する吸収率が９０％以上であるのが好ましい。また、前記光吸収材料含有円偏光板は、波長４１０〜７８０ｎｍの光に対する吸収率が５％以下であるのが好ましく、波長４４０ｎｍ〜７５０ｎｍの光に対する透過率が９０％以上であるのがより好ましい。波長３９０ｎｍ以下の吸収率が９０％以上で、波長４１０〜７８０ｎｍの吸収率が５％以下であるのがより好ましい。
【００１３】
円偏光板支持体中に、蛍光増白剤および／または紫外線吸収剤を含有させることによって、紫外線及び一部の可視光を吸収特性を示す円偏光板を形成することができる。前記光吸収材料含有円偏光板は、単層構造であっても、多層構造であってもよく、積層構造の場合は、少なくとも一層が蛍光増白剤および／または紫外線吸収剤を含有していればよい。前記光吸収材料は、好ましくは円偏光版の視認側支持体中に含有される。
【００１４】
前記蛍光増白剤および紫外線吸収剤は、有機材料であっても、無機材料であってもよい。前記蛍光増白剤および紫外線吸収剤は、通常市販されているものあるいは新規物質の中から耐光性などに基づいて任意に選択することができる。またそれらを任意に混合して用いても良い。
前記蛍光増白剤の具体例としては、下記構造式１〜１６で表される化合物が挙げられるが、これらに限定されるものではない。
【００１５】
【化１】
2005189645.tif 000002
【００１６】
【化２】
2005189645.tif 000003
【００１７】
【化３】
2005189645.tif 000004
【００１８】
【化４】
2005189645.tif 000005
【００１９】
下記一般式（Ｉ）で表される化合物も、蛍光増白剤として好ましい。
【００２０】
【化５】
2005189645.tif 000006
【００２１】
式中、Ｒ1およびＲ4は水素原子、アルキル基またはアルコキシ基を表し、Ｒ2およびＲ3はアルキル基を表す。［Ａ］は置換アリールまたはエテニル基を表す。
【００２２】
Ｒ1およびＲ4は水素原子、アルキル基またはアルコキシ基を表すが、好ましくは、水素原子、炭素数１〜８のアルキル基、または炭素数１〜８のアルコキシ基を表す。具体的には、Ｒ1およびＲ4は、水素原子、メチル、エチル、ｎ−プロピル、ｎ−ブチル、ｎ−オクチル、イソプロピル、イソブチル、２−エチルヘキシル、ｔ−ブチル、ｔ−アミル、ｔ−オクチル、シクロペンチルもしくはシクロヘキシル等のアルキル基；またはメトキシ、エトキシ、ｎ−プロポキシ、ｎ−ブトキシ、ｎ−オクチルオキシ、イソプロポキシ、イソブトキシ、２−エチルヘキシルオキシ、ｔ−ブトキシもしくはシクロヘキシルオキシ等のアルコキシ基；を表す。Ｒ1およびＲ4は、好ましくは水素原子またはアルキル基であり、特に好ましくは水素原子である。
【００２３】
Ｒ2およびＲ3はアルキル基を表すが、好ましくは炭素数１〜１６のアルキル基を表す。具体的には、メチル、エチル、ｎ−プロピル、ｎ−ブチル、ｎ−オクチル、ｎ−ヘキサデカニル（セチル）、イソプロピル、イソブチル、２−エチルヘキシル、ｔ−ブチル、ｔ−アミル、ｔ−オクチル、シクロペンチルもしくはシクロヘキシル等のアルキル基を表す。好ましくは、Ｒ2はメチル、イソプロピル、ｔ−ブチルまたはシクロヘキシル基であり、Ｒ3はメチル、エチル、ｎ−プロピル、ｎ−ブチル、ｎ−ペンチル、ｎ−ヘキシルまたは２−エチルヘキシル基である。特に好ましくは、Ｒ2はｔ−ブチルまたはシクロヘキシル基であり、Ｒ3はメチル、ｎ−ブチル、ｎ−オクチルまたは２−エチルヘキシル基である。
【００２４】
［Ａ］は置換アリール基または置換エテニル基を表すが、好ましくは、炭素数６〜４０の置換アリール基または炭素数８〜４０の置換エテニル基を表す。より好ましくは以下に示す置換アリールまたはエテニル基を表す。
【００２５】
【化６】
2005189645.tif 000007
【００２６】
【化７】
2005189645.tif 000008
【００２７】
式中、Ｒ1’およびＲ4’は、前記のＲ1およびＲ4と同義の基であり、好ましい範囲も同様である。Ｒ2’は前記Ｒ2と、およびＲ3’は前記Ｒ3と同義の基であり、それぞれ好ましい範囲も同様である。ｍは１〜５のいずれかの整数を表す。ＸおよびＹは各々独立して、アルキル、アリール、アルコキシ、アルキルアミノ、アリールアミノ、アミノまたは水酸基を表す。
【００２８】
アミノおよび水酸基以外のＸおよびＹを詳しく述べれば、メチル、エチル、イソプロピル、ｔ−ブチルまたはシクロヘキシル等のアルキル基；フェニル、トリルまたはナフチル等のアリール基；メトキシ、エトキシまたはイソプロポキシ等のアルコキシ基；アミノ、アミノメチル、エチルアミノ、オクチルアミノ、ジメチルアミノまたはＮ−メチル−Ｎ−エチルアミノ等のアルキルアミノ基；アニリノ、４−トリルアミノまたはＮ−メチルアニリノ等のアリールアミノ基；である。ＸおよびＹは好ましくはアリール、アルコキシまたはアニリノ基である。
【００２９】
前記一般式（Ｉ）で表される化合物は、好ましくは下記一般式（II）で表される化合物である。
【００３０】
【化８】
2005189645.tif 000009
【００３１】
式中、Ｒ5およびＲ7は前記Ｒ2と同義の基であり、Ｒ6およびＲ8は前記Ｒ3と同義の基であり、好ましい範囲も同様である。ｎは１または２の整数を表す。これらの化合物は特開平１１−２９５５６号公報記載の方法で合成することができる。
【００３２】
以下、前記一般式（Ｉ）で表される化合物の具体例を挙げるが、本発明は以下の具体例によってなんら制限されるものではない。
【００３３】
【化９】
2005189645.tif 000010
【００３４】
【化１０】
2005189645.tif 000011
【００３５】
【化１１】
2005189645.tif 000012
【００３６】
【化１２】
2005189645.tif 000013
【００３７】
以上、本発明に使用可能な蛍光増白剤の例として、有機材料の例について説明したが、上記したように、本発明には無機材料または有機無機複合材料（有機金属系化合物など）の蛍光増白剤を用いることもできる。
【００３８】
本発明に使用可能な紫外線吸収剤については、特に限定されず、種々の材料を用いることができる。一般的に、紫外線吸収剤は紫外線を吸収して熱に変換する性質を有する化合物をいう。具体的には、ベンゾトリアゾール系、ベンゾフェノン系、サリチル酸系、シアノアクリレート系に大別される。本発明には、いずれも使用することができる。ベンゾトリアゾール系の有効吸収波長は約２７０〜３８０ｎｍであり、代表例としては２−（２’−ヒドロキシ−５’−メチルフェニル）ベンゾトリアゾール、２−（２’−ヒドロキシ−５’−ｔ−ブチルフェニル）ベンゾトリアゾール、２−（２’−ヒドロキシ−３’，５’−ジ−ｔ−ブチルフェニル）ベンゾトリアゾール、２−（２’−ヒドロキシ−３’−ｔ−ブチル−５’−メチルフェニル）−５−クロロベンゾトリアゾール、２−（２’−ヒドロキシ−３’，５’−ジ−ｔ−ブチルフェニル）−５−クロロベンゾトリアゾール、２−（２’−ヒドロキシ−３’，５’−ジ−ｔ−アミルフェニル）ベンゾトリアゾール、２−（２’−ヒドロキシ−４’−オクトキシフェニル）ベンゾトリアゾール等を挙げることができる。
【００３９】
ベンゾフェノン系の有効吸収波長は約２７０〜３８０ｎｍであり、代表例としては２，４−ジヒドロキシベンゾフェノン、２−ヒドロキシ−４−メトキシベンゾフェノン、２−ヒドロキシ−４−オクトキシベンゾフェノン、２−ヒドロキシ−４−ドデシルオキシベンゾフェノン、２，２’−ジヒドロキシ−４−メトキシベンゾフェノン、２，２’−ジヒドロキシ−４，４’−ジメトキシベンゾフェノン、２−ヒドロキシ−４−メトキシ−５−スルホベンゾフェノン等を挙げることができる。
【００４０】
サリチル酸系の有効吸収波長は約２９０〜３３０ｎｍであり、代表例としてはフェニルサリシレート、ｐ−ｔ−ブチルフェニルサリシレート、ｐ−オクチルフェニルサリシレートなどを挙げることができる。
シアノアクリレート系の有効吸収波長は約２７０〜３５０ｎｍであり、代表例としては２−エチルヘキシル−２−シアノ−３、３−ジフェニルアクリレート、エチル−２−シアノ−３、３−ジフェニルアクリレート等を挙げることができる。これらの紫外線吸収剤は１種または２種以上を併用することができる。
【００４１】
本発明には、前記蛍光増白剤および／または紫外線吸収剤とともに、退色防止剤を用いることもできる。本発明では、各種の有機系および金属錯体系の退色防止剤を使用することができる。有機系の退色防止剤としては、ハイドロキノン類、アルコキシフェノール類、ジアルコキシフェノール類、フェノール類、アニリン類、アミン類、インダン類、クロマン類、アルコキシアニリン類、ヘテロ環類などがあり、金属錯体系の退色防止剤としては、ニッケル錯体、亜鉛錯体などがある。具体的には、リサーチディスクロージャー  Ｎｏ１７６４３の第VIIのＩ〜Ｊ項、同Ｎｏ１５１６２、同Ｎｏ１８７１６の６５０頁左欄、同Ｎｏ３６５４４の５２７頁、同Ｎｏ３０７１０５の８７２頁、同Ｎｏ１５１６２に引用されている特許に記載の剤が挙げられる。また、特開昭６２−２１５２７２号公報の１２７頁〜１３７頁に記載されている、一般式で表される化合物およびその化合物例も挙げられる。
【００４２】
前記蛍光増白剤および紫外線吸収剤から少なくとも一種を選択して、本発明に用いることができるが、特に、前記蛍光増白剤と前記紫外線吸収剤とを併用するのが好ましい。紫外線吸収剤は、吸収波長が短いため蛍光増白剤を併用すると、吸収領域を広くできるので好ましい。特に、上述の３００ｎｍ〜３９０ｎｍ（より好ましくは３００〜４０５ｎｍ、さらに好ましくは３００ｎｍ〜４１０ｎｍ）の光に対して、９０％以上の吸収率を有する光吸収フィルター層を容易に形成できるので好ましい。特に、前記吸収特性を示すとともに、着色がない表示を可能にするためには、前記一般式（Ｉ）で表される蛍光増白剤と、紫外線吸収剤とを併用するのが好ましい。また、前記蛍光増白剤は、一般的に、市販の紫外線吸収剤よりも長波長の光を吸収することができるが、一方で、耐光性が悪く、特に芳香族を含まないバインダー中に含有させた場合に、その傾向が顕著になる。さらに、上記の有機系または金属錯体系の退色防止剤を併用すると、耐光性を向上できるので好ましい。また二等量以上の紫外線吸収剤と前記蛍光増白剤を併用することによって、耐光性を向上できる。
【００４３】
前記円偏光板の支持体中における蛍光増白剤および／または紫外線吸収剤の含有量、ならびに所望により添加される退色防止剤の含有量については、特に制限はなく、用いる材料、併用される材料、含有させる支持体の厚さ等に応じて、適切な含有量を決定することができる。
円偏光板支持体の厚さが５０μｍの場合、蛍光増白剤の含有量は支持体に用いる材料量に対し、０．１〜３０質量％が好ましく、１〜１５質量％がより好ましい。蛍光増白剤の好ましい含有量（質量％）は、一般的に支持体に用いる材料（例えばトリアセチルセルロース）の量が少なくなればなるほど、すなわち円偏光板支持体の厚さが薄くなればなるほど大きくなる、すなわちほぼ反比例すると考えてよい。
円偏光板支持体の厚さが５０μｍの場合、紫外線吸収剤の含有量は、円偏光板の支持体に用いる材料量に対し、０．１〜３０質量％が好ましく、１〜１５質量％がより好ましい。紫外線吸収剤の好ましい含有量（質量％）は、一般的に前記蛍光増白剤の場合と同じく円偏光板支持体の厚さにほぼ反比例すると考えてよい。
円偏光板支持体の厚さが５０μｍの場合、退色防止剤の含有量は、円偏光板の支持体に用いる材料量に対し、０．１〜３０質量％が好ましく、０．５〜１５質量％がより好ましい。退色防止剤の好ましい含有量（質量％）は、一般的に前記蛍光増白剤、紫外線吸収剤と同じく円偏光板支持体の厚さはほぼ反比例すると考えてよい。
【００４４】
前記支持体としては、例えば、分子量は２０，０００〜３０，０００のＴＡＣ、ゼオノア（日本ゼオン）、アートン（ＪＳＲ）等の商品名で市販されているものを使用するのが好ましい。
【００４５】
光吸収材料含有円偏光板の裏面には、ディスプレイ素子の基板等に貼付可能な様に、粘着剤層を形成するのが好ましい。前記粘着剤層における粘着成分としては、透明性の高いアクリル樹脂、天然ゴム、スチレンブタジエン樹脂が挙げられ、例えばアクリル樹脂系としては、オリバインＢＰＳ  １１０９二液性（東洋インキ製造（株）製商品名）、ファインタックＴＤ−３２０８二液性（大日本インキ化学工業（株）製商品名）、ニッセツＫＰ−４９１一液性（日本カ−バイト工業（株）製商品名）等の市販されているものが挙げられるが、必要に応じて開発された新規組成の粘着剤を用いてもよい。残留溶剤は皆無であることが望ましいがバインダー、粘着剤塗布後のフィルム中には残留溶剤が１０〜２０００ｐｐｍ残留することがある。
【００４６】
光吸収材料含有円偏光板を保管、搬送等する際の便宜のため、円偏光板を使用する前は、前記粘着剤層に離型紙を貼付しておいてもよい。離型紙は、粘着剤を塗布した時から有機ＥＬディスプレイの他の部材に貼るまでの間、粘着層を保護するためのものである。一般的には、粘着剤層から剥がし易い様に、フッ素樹脂、シリコン樹脂等が粘着剤層と接する側の表面に塗布されているものである。
【００４７】
本実施の形態の有機ＥＬディスプレイ素子は、前記光吸収材料含有円偏光板、その他の構成、材料等については特に制限されない。例えば、ＷＯ０１／０６８１６号に記載されている有機ＥＬディスプレイ素子の材料、構成等は、いずれも本実施の形態に適用することができる。
【００４８】
本発明の第一の実施形態は、一方が光透過性で他方が非光透過性の一対の電極と、前記一対の電極に挟持され、前記一対の電極から正負の電荷を注入されることによって発光する、一以上の層からなる有機層とを有し、最外層に光吸収材料含有円偏光板による反射防止処理が施されている有機ＥＬディスプレイ素子である。
【００４９】
本実施の形態の有機ＥＬディスプレイ素子は、その素子上に光吸収材料含有円偏光板による反射防止処理が施されていることを特徴とする。有機ＥＬディスプレイ素子は、通常、一対の電極と、該電極に挟持され、電極から正負の電荷を注入されることで発光する、一以上の層からなる有機層とを有する。一対の電極のうち、表示側にはＩＴＯ等の透明電極が配置され、非表示側にはアルミニウム等からなる金属電極が配置される。本発明の有機ＥＬディスプレイ素子は反射防止処理が、光吸収材料含有円偏光板により該ディスプレー素子上に施されていることを特徴とする。具体的には、入射光と反射光に９０度づつ合計１８０度の円偏光を与えて、偏光視と直行させる作用によって反射光を軽減する処理である。この円偏光板による反射防止処理については、特開平７−１４２１７０号及び特開平９−１２７８８５号等に詳細が記載されている。
【００５０】
本実施の形態の有機ＥＬディスプレイ素子は、光吸収材料含有円偏光板を施されている限り、その他の構成、材料等については特に制限されない。例えば、特開平９−１２７８８５号に記載されている有機ＥＬディスプレイ素子の材料、構成等は、いずれも本実施の形態に適用することができる。
【００５１】
また、本発明の第二の実施形態は、さらにカラーフィルター層を発光層の上方、視認側に有する有機ＥＬディスプレイ素子である。本実施の形態の有機ＥＬディスプレイ素子においては、発光層からの発光をカラーフィルターを通過させることで、所望の色相に着色し、カラー画像を形成する。本実施の形態では、前記光吸収材料含有円偏光板は、カラーフィルター層よりもさらに外側の視認側に配置され、外部からの紫外光を吸収して、有機発光材料の劣化を防止する機能を有する。
【００５２】
本発明の有機ＥＬディスプレイパネルは、本発明の有機ＥＬディスプレイ素子からなることを特徴とする。本発明の有機ディスプレイパネルは、光吸収材料含有円偏光板により、内部の材料が紫外線及び一部の可視光から防護されているので、太陽光に含まれる紫外線及び一部の可視光、および蛍光灯等の室内灯に含まれる紫外線及び一部の可視光成分による、発光材料等の劣化が抑制されている。本発明の有機ＥＬディスプレイパネルは、室内設置用のディスプレイパネルであっても、室外設置用のディスプレイパネルであってもよく、また大面積の大型ディスプレイパネルであっても、小型のディスプレイパネルであってもよい。
【実施例】
【００５３】
次に、本発明を実施例により、更に詳細に説明するが、本発明は以下の実施例によって限定されるものではない。
なお、実施例において、透過率は島津製作所製紫外可視分光光度計にて測定した。
【００５４】
［実施例１］
特開平５−５０４７記載の方法で厚み８０μｍのトリアセチルセルロースフイルムを得た。更に特開平５−５０４７記載の流延前トリアセチルセルロース液に化合物（１５）および紫外線吸収剤である２−(２’−ヒドロキシ−５’−ｔ−オクチルフェニル)ベンゾトリアゾール（Tinuvin 329）をそれぞれトリアセチル固形分１００部に対し２．６５部溶解し光吸収材料含有トリアセチルセルロースフイルムを得た。
このようにして得られた紫外線吸収トリアセチルセルロースフイルムを視認側に光吸収材料を含まないトリアセチルセルロースフイルムがパネル側になるように特開平２０００−３３８３２９記載の方法で偏光板を作成した。
【００５５】
［実施例２］
実施例２で得られた偏光板のパネル側に特開平４−５６０１記載の方法で作成した位相差板を接着剤を用いて貼りあわせ光吸収材料含有円偏光板を得た。
【００５６】
［実施例３］
アクリル系粘着剤（大日本インキ工業（株）製、商品名アクリテック）１００ｇにトルエン５０ｍＬ、メチルエチルケトン５０ｍＬを加え４０℃にて溶解した。この混合液を光吸収材料含有円偏光板上に、リバースコーターを用いて塗工し、６５℃で５分間の乾燥条件下で乾燥させ、膜厚２５μｍの粘着剤層を形成した。次いで、剥離紙をその粘着剤層上に積層し、粘着剤付き光吸収材料含有円偏光板を作製した。
【００５７】
得られた本発明の円偏光板をガラス板に貼付した試料について、吸収スペクトルを測定した。比較例として、市販のフィルター（３Ｍ社製のＩＳＣＬＡＲＬ（商品名））を市販の円偏光板（（株）サンリッツ製BPCT-HC56-243HCSC）に貼付した比較用円偏光板を作製し、同様に吸収スペクトルを測定した。無処理の円偏光板の吸収スペクトルと共に結果を図１に示す。
【００５８】
図１に示すグラフからわかる様に、本発明の円偏光板は、比較例の市販のフィルター付き円偏光板に比べ、紫外線よりも若干長波長である４１０ｎｍまでの光を吸収することがわかった。得られた円偏光板の波長３００ｎｍ〜４１０ｎｍの光に対する吸収率は約１００％であった。さらに、本発明の円偏光板は、長波長の光を吸収するにもかかわらず、黄色味が無く、透明度の高い光吸収フィルターであることがわかった。
【００５９】
［実施例４］（有機ＥＬディスプレイの劣化試験）
実施例３で得られた本発明の光吸収材料含有円偏光板、および比較用である市販のフィルターを貼付した円偏光板を用いて有機ＥＬディスプレイパネルを作製した。これらの有機ＥＬディスプレイパネルおよび何も処理していない円偏光板を有する有機ＥＬディスプレイパネルを、各々、赤外線フィルターを備えたキセノン退色試験機に入れ、光照度１０万ルクスの条件下、１０００時間暴露後にそれぞれの輝度を測定した。輝度低下の許容レベルは官能試験より決定した２０％以下が合格である。
結果を表１に示す。本発明の円偏光板を有する有機ＥＬディスプレイパネルは２０％以下の輝度低下であり、優れた性能を示した。
【００６０】
【表１】
2005189645.tif 000014
【図面の簡単な説明】
【００６１】
【図１】作製した本発明、比較用および無処理の円偏光板の吸収スペクトルを示すグラフである（実施例３）。
【符号の説明】
【００６２】
１．本発明の円偏光板の透過率
２．市販のフィルターを貼付した円偏光板（比較例）
３．無処理の円偏光板
【図１】
2005189645.tif 000015